(57)【要約】【課題】  比較的大きなAlＮ単結晶を簡易かつ低コストで製造し得るAlＮ単結晶の製造方法を提供する。【解決手段】  成分ａがCr、Mn、Fe、Co、CuおよびNiから選択された１種以上の金属、成分ｂがSc、Ti、Ｖ、Ｙ、ZrおよびNbから選択された１種以上の金属、成分ｃがAl、成分ｄがSiであるａｂｃｄ系合金であって、成分ａのモル濃度Ca、成分ｂのモル濃度Cb、成分ｃのモル濃度Ccおよび成分ｄのモル濃度Cdが、  0.01≦Cb／Ca≦0.1 、0.13≦Cd／Ca≦0.32、0.2 ≦Cc／(Ca＋Cb)≦１の関係を満たす組成を有するａｂｃｄ系合金の融液４を窒素雰囲気下で調製する。そして、窒素雰囲気下に保持したまま、このａｂｃｄ系合金の融液４を冷却するか、および／またはそれから前記成分ａとｂの少なくともいずれかを蒸発させることによって、AlＮ単結晶をSiＣ単結晶基板２の上に晶出させる。【選択図】  図１
2005082439.tif 000002
【特許請求の範囲】
【請求項１】
成分ａがCr、Mn、Fe、Co、CuおよびNiから選択された１種以上の金属、成分ｂがSc、Ti、Ｖ、Ｙ、ZrおよびNbから選択された１種以上の金属、成分ｃがAl、成分ｄがSiであるａｂｃｄ系合金であって、成分ａのモル濃度Ca、成分ｂのモル濃度Cb、成分ｃのモル濃度Ccおよび成分ｄのモル濃度Cdが、
0.01≦Cb／Ca≦0.1 、0.13≦Cd／Ca≦0.32、0.2 ≦Cc／(Ca＋Cb)≦１
の関係を満たす組成を有するａｂｃｄ系合金の融液を窒素雰囲気下で調製し、窒素雰囲気を保持したまま、前記ａｂｃｄ系合金の融液を冷却するか、および／またはそれから前記成分ａとｂの少なくともいずれかを蒸発させることによって、AlＮ単結晶をSiＣ単結晶基板上にエピタキシャルに晶出させることを特徴とする、AlＮ単結晶の製造方法。
【請求項２】
前記AlＮ単結晶が晶出するときに前記ａｂｃｄ系合金の融液中でAlＮの過飽和状態が生じている、請求項１記載のAlＮ単結晶の製造方法。
【請求項３】
前記ａｂｃｄ系合金の融液の調製を、予め窒素以外の不活性雰囲気下で溶製した合金塊を窒素雰囲気下で再溶解することにより行う、請求項１または２に記載のAlＮ単結晶の製造方法。
【請求項４】
窒素雰囲気下で調製された前記ａｂｃｄ系合金の融液の温度が、その合金の液相線以上かつ2000℃以下の温度であり、この融液を窒素雰囲気を保持したまま、該合金の液相線と固相線との間の所定温度まで徐冷するか、またはこの所定温度まで冷却した後その温度に等温保持する、ことによりAlＮ単結晶の晶出を行う、請求項１〜３のいずれかに記載のAlＮ単結晶の製造方法。
【発明の詳細な説明】
【技術分野】
【０００１】
本発明は、窒化アルミニウム (AlＮ) 単結晶の製造方法に関する。AlＮ単結晶は、青色や紫外領域の光を射出し得る窒化ガリウム等の化合物半導体発光素子用の基板や、高熱伝導性基板として好ましく用いられ得る。
【背景技術】
【０００２】
化合物半導体であるAlＮは6.2 eVの大きなバンドギャップを有するので、AlＮ半導体中にpn接合が実現されれば、紫外域の発光ダイオードやレーザなどの新しい発光素子を作製することが可能になる。また、大きなバンドギャップを有するAlＮ半導体は、放射線下や高温下で動作する高耐圧の電力素子への応用が可能である。さらに、AlＮ半導体は、負の電子親和力を示すことが知られており、高効率の電子放出素子への応用も期待される。さらにまた、AlＮは約300 Ｗ/m・Ｋの良好な熱伝導性を有しているので、その多結晶体については、放熱性のセラミック基板としての実用化がすでに進んでいる。最近では、青色発光素子に利用されている窒化ガリウム (GaＮ) に対するAlＮの結晶格子の整合性が良好であることから、AlＮ層はGaＮ層との界面におけるバッファ層として利用されており、発光素子の輝度向上に不可欠の材料となっている。
【発明の開示】
【発明が解決しようとする課題】
【０００３】
上記のように優れた特性を有するAlＮを特に発光素子、電力素子、電子放出素子といった素子として利用する際には、半導体シリコンの場合と同様に、単結晶ウエハとして使用することが望ましいのは当然である。しかし、現在のところ、AlＮ単結晶ウエハの製造方法は未だ開発されていない。AlＮの単結晶ウエハを得ることが困難であるのは、AlＮが明確な融点を示さず、常圧下で2200〜2450℃もの高温で分解するため、単純な融液からの固化という手法を使用してバルク単結晶を晶出させることができないからである。
【０００４】
このような事情から、単純な融液からの凝固以外の手法として、昇華法や窒化処理などを利用する方法が検討されている。しかし、それらの検討は未だ基礎研究レベルであり、大型のAlＮ単結晶を得る方法は確立されていない。ＣＶＤ (化学気相堆積）やＭＢＥ（分子線エピタキシ) などの手法を利用して、異種基板上にAlＮ薄膜を合成することは行われているが、それを厚膜化して自立結晶を作製するには至っていない。
【０００５】
本発明は、異種基板上にAlＮ単結晶を成長させる手法により、比較的大きなAlＮ単結晶を簡易かつ低コストで製造し得るAlＮ単結晶の製造方法を提供するものである。
【課題を解決するための手段】
【０００６】
本発明に係るAlＮ単結晶の製造方法においては、成分ａがCr、Mn、Fe、Co、CuおよびNiから選択された１種以上の金属、成分ｂがSc、Ti、Ｖ、Ｙ、ZrおよびNbから選択された１種以上の金属、成分ｃがAl、成分ｄがSiであるａｂｃｄ系合金であって、成分ａのモル濃度Ca、成分ｂのモル濃度Cb、成分ｃのモル濃度Ccおよび成分ｄのモル濃度Cdが、
0.01≦Cb／Ca≦0.1 、0.13≦Cd／Ca≦0.32、0.2 ≦Cc／(Ca＋Cb)≦１
の関係を満たす組成を有するａｂｃｄ系合金の融液を窒素雰囲気下で調製する。そして、窒素雰囲気下に保持したまま、このａｂｃｄ系合金の融液を冷却するか、および／またはそれから前記成分ａとｂの少なくともいずれかを蒸発させることによって、AlＮ単結晶をSiＣ単結晶基板上に晶出させる。
【０００７】
AlＮ単結晶は、SiＣ基板上にエピタキシャルに晶出して、成長する。SiＣ基板上に成長したAlＮ単結晶は、SiＣ基板を研削等により除去または分離することにより、単結晶として取得することができる。
【０００８】
AlＮ単結晶の晶出時には、前記ａｂｃｄ系合金の融液中でAlＮの過飽和状態が生じていることが好ましい。
【０００９】
前記ａｂｃｄ系合金の融液の調製は、予め窒素以外の不活性雰囲気下で溶製した合金塊を窒素雰囲気下で再溶解することにより行うことができる。
【００１０】
窒素雰囲気下で調製された前記ａｂｃｄ系合金の融液の温度は、好ましくはその合金の液相線以上かつ2000℃以下の温度である。その場合、この融液を窒素雰囲気を保持したまま、液相線と固相線との間の所定温度まで徐冷するか、またはこの所定温度まで冷却した後その温度に等温保持する、ことによりAlＮ単結晶の晶出を行うことが好ましい。
【発明の効果】
【００１１】
本発明の方法によれば、SiＣ基板上に、例えば、合金の再融解と冷却という簡便な手法により、比較的大きなAlＮ単結晶を低コストで安定して成長させることができるので、AlＮバルク単結晶の工業的な生産を可能にする。
【発明を実施するための最良の形態】
【００１２】
本発明者らは、AlまたはAlＮを含む種々の合金融液からのAlＮ結晶の生成挙動を冶金学的に調査し、またAl−Ｎ−Ｘ (Ｘは各種金属元素) の３元系状態図の計算による予測に基づき、最終的にAlＮが特定の合金融液から単結晶として得られることを見出した。まず、そのような特定の合金融液からAlＮ結晶が得られる原理について、金属元素ＸがCuまたはNiである場合を例として説明する。
【００１３】
図３と図４は、温度1800Ｋの断面におけるAl−Ｎ−CuとAl−Ｎ− Ni の３元系状態図をそれぞれ示している。これらの状態図における数値は原子％を表している。図３と図４において、AlＮ＋Ｌで示された領域は固相のAlＮと合金融液Ｌとの共存領域を表し、Ｌで示された領域は合金融液のみが存在する領域を表している。これらの状態図から、AlＮ結晶は合金融液Ｌから直接に晶出してくることがわかる。図３の直線ＰＱと図４の直線ＲＳは、それぞれCu−AlＮ間とNi−AlＮ間のタイライン (連結線) を表している。そして、図５と図６は、それぞれタイラインＰＱとＲＳに沿ったCu−AlＮとNi−AlＮの擬似二元系状態図の一部を示している。
【００１４】
これらの図３〜図６から、合金融液からAlＮが初晶として現れはじめる上限温度を表す液相線が存在することが理解される。すなわち、適当な濃度のAlＮを含むCu−AlＮまたはNi−AlＮの合金融液をその液相線の温度より高温に保持しておき、十分にAlＮを溶解させたのちに液相線温度以下に冷却すると、液相からAlＮが初晶として現れるのである。また、AlＮの代わりに、Alを含むCu合金またはNi合金を溶融し、その融液中に雰囲気からＮを供給することによっても、まったく同様な効果が得られる。ただし、その場合には、後述するようにＮを合金融液中に十分に取り込むための異種の金属の添加が必要となる。なぜなら、雰囲気中のＮと反応してAlＮを生成する場合、合金融液表面に緻密なAlＮ膜が生成する傾向があり、それにより合金融液内へのＮの侵入が阻害されるからである。
【００１５】
本発明者らは、Al−Ｎ−Ｘ合金融液からのAlＮ晶出挙動を明らかにするために、種々の出発組成の合金融液を種々の初期温度から種々の冷却速度で冷却し、室温まで冷却後にその合金のミクロ組織を観察した。その結果、まずＮとの反応を十分に促進させ得るまでにAl原子を均質に分散させて溶解させるには、Cr、Mn、Fe、Co、Cu、およびNiの各金属 (成分ａと称す) またはそれらの合金の融液を用いることが最適であることを見いだした。さらに窒素を合金融液中に十分に取り込むための第４元素の添加を試みた結果、Sc、Ti、Ｖ、Ｙ、Zr、およびNbの各元素 (成分ｂと称す) を添加することによって、常圧下でも雰囲気のＮを合金融液中に十分に取り込み得ることが見出された。
【００１６】
ここで、成分ａの金属融液は、Al原子を十分に均一に分散させて溶解し、AlとＮとの反応を十分に促進させるように作用すると考えられる。このことは、成分ａとAlとの２元系状態図から推定することができる。たとえば、図７に示したAl−Cr状態図では、Crが固相線直下においてAlに対して非常に広い一次固溶限を有しているのが特徴である。このことは、その一次固溶限領域の上方における融液状態においても、Al原子が均質に分散して溶解しており、凝固の際には、そのまま均質な一次固溶体を形成する傾向があることを示している。
【００１７】
すなわち、固相線直下においてAlに対して非常に広い一次固溶限を有していることが、Cr−Al合金融液においてAl原子が均質に分散した溶解状態を生じる指標になると考えられる。さらなる状態図の提示は省略するが、Crと同様に、Mn、Fe、Co、Cu、およびNiの各金属も固相線直下においてAlに対して広い一次固溶限を有しているので、Al原子を均一に分散して溶解させるための成分ａとして利用することができる。
【００１８】
次に、Alおよび／またはAlＮを溶解した成分ａの金属融液中にＮ原子を取り込み得る濃度を高めるように作用する成分ｂの選定基準としては、Ｎとの親和力が重要なファクタとなり得ると考えられる。そこで、各種金属元素の窒化物生成自由エネルギ (ΔＧN : ギブスの窒化物生成自由エネルギ) について検討すると、成分ａの融液中にＮ原子を取り込む濃度を高める効果のみの観点からは、絶対値が大きくかつ負のΔＧN を有する金属が好ましいと考えられる。しかし、AlのΔＧN に比べてはるかに絶対値が大きく、かつ負のΔＧN を有する金属は、確かに成分ａの融液中にＮ原子を取り込む濃度を著しく高める効果を期待し得るが、逆に、その金属の窒化が優先して、Alの窒化を阻害する作用をも生じると考えられる。
【００１９】
したがって、Alおよび／またはAlＮを溶解した成分ａの金属融液中にＮ原子を取り込み得る濃度を高めるように作用する成分ｂとしては、AlのΔＧN と同程度のΔＧN を有する金属が好ましいと考えられる。そのような金属について本発明者らが調査した結果が、図８に示されている。
【００２０】
図８のグラフに示されているように、そこにリストされたＶ、 Nｂ、Ｙ、Ｓc 、Ti、およびZrは、いずれも2000℃近傍まで絶対値の大きな負のΔＧN を示し、それらのΔＧN の値はAlＮの生成エネルギと同程度であり、Ｎに対して大きな親和力を有していることがわかる。ここで、後述の実施例からわかるように、TiはAlに比べても絶対値が大きくかつ負のΔＧN を有しているが、Ti濃度が高すぎない限り、Alの窒化を阻害することはない。さらに、ZrはAlに比べてかなり大きく、Tiよりも大きな絶対値で、かつ負のΔＧN を有しているが、Zrを成分ｂとして利用する場合も、Alの窒化を阻害しないようにその濃度を限定すればよい。
【００２１】
これらの成分ａ(Cr 、Mn、Fe、Co、Cu、Ni) 、成分ｂ(Sc 、Ti、Ｖ、Ｙ、Zr、Nb) 、およびAlを含有する合金融液を窒素雰囲気下で調製し、冷却するか、および／または成分ａとｂの少なくともいずれかを蒸発させることによって、その合金を液相線と固相線の間の状態にもたらすと、AlＮ単結晶が晶出し得る。このAlＮ単結晶の晶出時には、合金融液中でAlＮが実質的に過飽和状態になっていることが好ましい。
【００２２】
上記のように窒素雰囲気中で調製することによりＮを取り込んだａｂｃ系合金の融液からAlＮ単結晶を晶出させる際、基板を用いたエピタキシャル成長とすると、所定方位のAlＮ単結晶を確実に成長させることができる。基板が存在しないと、成長条件や融液組成に依存して、AlＮ単結晶は針状結晶となったり、板状結晶となったりする。
【００２３】
AlＮ単結晶のエピタキシャル成長は、AlＮ単結晶基板が利用できないため、異種基板を利用したヘテロエピタキシとなる。AlＮ単結晶ヘテロエピタキシに適した基板として、SiＣ基板、例えば、6H−SiＣや4H−SiＣ等のSiＣ基板が挙げられる。
【００２４】
しかし、前述した成分ａ、成分ｂ、成分ｃのａｂｃ系合金の融液を窒素雰囲気下で調製し、この融液にSiＣ基板を接触させた状態で、AlＮの晶出温度に冷却して、AlＮのヘテロエピタキシによる晶出実験を行ったところ、厚膜化を図るために接触時間を長くすると、SiＣ基板が融液中に溶解し、AlＮの厚膜化が阻害されることが判明した。つまり、窒素を取り込んだａｂｃ系合金の融液からのSiＣ基板上へのAlＮのヘテロエピタキシャル成長では、薄膜形成は可能であるが、バルク単結晶 (ウェハ) の製造に必要な厚膜の結晶成長は困難であった。
【００２５】
そこでさらに検討した結果、合金原料に成分ｄとしてSiを加えたａｂｃｄ系の合金を用いることにより、SiＣ基板の溶解を抑制しつつ、SiＣ基板上にAlＮ単結晶を厚膜にエピタキシャル成長させることに成功した。こうして、AlＮの結晶成長を長時間または繰り返し行うことにより十分な厚さのAlＮ単結晶層を形成した後、研削などでSiＣ基板を除去することによって、AlＮ単結晶ウェハを得ることができる。
【００２６】
窒素雰囲気下でのａｂｃｄ系合金の融液の調製は、予め窒素以外の不活性雰囲気下で溶融し、凝固させることにより得た合金塊を、窒素雰囲気下で再溶解することにより行うことができる。別の方法として、成分ａ、成分ｂ、成分ｃ、成分ｄの各粉末を所定割合で配合し、それを窒素雰囲気下で溶解することによっても合金融液を調製することができる。
【００２７】
合金融液の組成は、融液中の成分ａのモル濃度Ca、成分ｂのモル濃度Cb、成分ｃ(Al)のモル濃度Cc、および成分ｄ(Si)のモル濃度Cdが下記の不等式で示される関係を満たすようにする：
0.01≦Cb／Ca≦0.1 、0.13≦Cd／Ca≦0.32、0.2 ≦Cc／(Ca＋Cb)≦１。
【００２８】
Alのモル濃度であるCcについては、Cc／(Ca＋Cb) のモル比が0.2 より小さいと、Al量が不足して微細なAlＮしか得られない。逆に、このモル比が１より大きいと、Al濃度が高すぎて、Al原子が合金融液中で均質に分散溶解しないため、AlＮ単結晶が得られなくなる。成分ａと成分ｂとのモル比であるCb／Caが0.01より小さいと、合金融液中のＮ濃度が不足して、微細なAlＮ結晶しか得られず、逆に0.1 より大きいと、成分ｂが窒化物を形成するなどして、AlＮ単結晶の晶出を阻害する。Siのモル濃度であるCdについては、Cd／Caのモル比がが0.13より小さいと、SiＣ基板溶解の抑制が充分でなく、逆に0.32を超えると、AlＮ晶出が阻害される。
【００２９】
合金融液は、好ましくは、その合金の液相線以上、2000℃以下の範囲の温度となるように窒素雰囲気下で加熱することにより調製する。これは、ａ〜ｄの各金属を含む合金の均一な融液を得るためである。合金融液を2000℃より高温に加熱すると、一部の金属元素の合金融液からの蒸発が甚だしくなって合金組成が変動する可能性があり、安定したAlＮ単結晶の成長が困難となる上、経済的にも好ましくない。
【００３０】
その後、窒素雰囲気を維持したまま、合金融液をその合金の液相線と固相線との間の温度範囲の所定温度まで徐冷するか、或いはこの所定温度まで冷却した後、その温度に保持する。この徐冷または温度保持の間に、雰囲気ガス中から窒素 (Ｎ) が融液中に取り込まれ、そのＮがAlと次々に反応して、AlＮ単結晶が晶出し、成長する。合金の固相線より低温になると、固相反応となるので、AlＮ単結晶の成長はほとんど見られなくなる。従って、固相線温度より低温になった後は、必ずしも窒素雰囲気とする必要はない。
【００３１】
AlＮ結晶の晶出を、窒素雰囲気下に保持した合金融液からの成分ａまたは成分ｂの蒸発により行う場合には、合金の液相線と固相線との間の温度範囲で蒸発しうる金属を部分的に蒸発させる。そのような蒸発が可能な成分ａまたはｂとして、成分ａではFe、Co、Cuの各金属が、成分ｂではＹが挙げられる。この場合も、液相線と固相線との温度範囲で、金属の蒸発と同時に、雰囲気からのＮの取り込みが起こって、AlＮが晶出する。
【００３２】
上述した方法により、窒素雰囲気下に保持した合金融液から直接、この融液と接触するように配置したSiＣ基板上にAlＮ単結晶を晶出させることができる。本発明では、合金融液に適切な量のSiを含有させることによって、SiＣ基板の溶解とそれによるAlＮ単結晶の厚膜化の阻害とが避けられる。そのため、AlＮ単結晶の晶出を長時間続けるか、および／または晶出操作を反復する (例えば、いずれも窒素雰囲気下での、液相線温度〜2000℃の温度範囲への加熱と、液相線〜固相線の温度範囲への徐冷または冷却と温度保持、を反復する) ことにより、AlＮ単結晶を厚膜化することが可能となる。その結果、例えば、従来より大型のAlＮウイスカまたは厚みの大きなAlＮ板状単結晶を得ることができる。
【００３３】
なお、晶出の反復は、得られたAlＮ単結晶を取り出し、それを再度合金融液中に投入することによっても行うことができ、この過程を繰り返すことによって、ウェハとして使用できる大きな単結晶を得ることも可能である。
【００３４】
また、本発明に係るAlＮ単結晶の製造には、温度勾配下での一方向からの固化による単結晶育成法であるブリッジマン成長法の適用も可能である。
【００３５】
ブリッジマン法は、静置温度変化型と移動型に大別できる。静置温度変化型では、下部が比較的低温にされた温度勾配を有する炉中に下部の細くなった成長容器を固定し、その容器を静置したままで炉全体の温度をある速度で低下させることにより、容器下端部を過飽和または過冷却状態にしてAlＮ単結晶を晶出させる。このとき、容器下端部を先鋭化することにより、その下端部で最初に晶出した特定方位の結晶を大型化させて単結晶化する。他方、移動型ブリッジマン法では、温度勾配を有する炉の中でまず容器下端が合金の液相線以上の温度になるように保持しておき、その炉内の温度分布を保ったままで容器を降下させることによって容器下端部が冷却され、その下端部でAlＮが過飽和となるようにするのが特徴である。
【００３６】
ブリッジマン法におけるこれらの静置温度変化型と移動型の両者は、まったく同等な効果を有すると考えられる。すなわち、ブリッジマン法においては、合金融液中からAlＮが初晶として晶出し、その結晶化が始まる容器先端部の形状を尖らせておけば、特定方位の結晶粒のみが成長し単結晶化するのである。本発明の場合、例えば、6H−SiＣ基板を種結晶として容器先端部に固定しておく。そうすると、この基板上に同じ六方晶構造を有するAlＮ結晶がエピタキシャルに成長するので、後でその基板を除去すれば、AlＮのバルク単結晶が得られる。
【００３７】
なお、実施例に示すように、室温まで冷却した後、凝固した合金を弗硝酸を用いて溶解させると、晶出したAlＮ単結晶とSiＣ基板を取り出すことができる。その後、SiＣ基板を研削により除去すると、AlＮ単結晶が回収される。
【実施例１】
【００３８】
(1) 図１に示す黒鉛坩堝１の底面中央に6H−SiＣ基板２を設置した。このSiＣ基板の上に黒鉛坩堝の内径と同じ寸法の黒鉛製円板３を載せた。この円板３の中央には、図示のように、SiＣ基板２より小さいな開口部が設けてあり、その開口部からSiＣ基板２が露出するようにした。
【００３９】
この黒鉛坩堝１に、Ar雰囲気中のアーク溶解によって作製した、表１に示す組成のCu−Ti−Al−Si合金の凝固物を投入した後、黒鉛坩堝を密閉型均熱炉 (富士電波工業社製、ハイマルチ炉) に封入し、常圧の純Ｎ2 ガス中で加熱して融解させ、その温度に保持して合金融液４を調製した後、徐冷を行った。温度パターンは図２に示すように、1600℃まで10℃/minの昇温速度で昇温し、1600℃に10時間保持した後、800 ℃まで１℃/minの冷却速度で徐冷した。なお、本例で試験した合金の液相線／固相線温度は 623〜1400℃の範囲であった。
【００４０】
800 ℃から室温までの冷却もＮ2 雰囲気を保持したまま行ったが、放冷とした。黒鉛坩堝から取り出した凝固塊を弗硝酸で処理して、凝固した合金を溶解除去することによって、SiＣ基板とその上に成長したAlＮ単結晶とを回収した。回収物の断面をＳＥＭで観察して、SiＣ基板の溶解の有無と、AlＮ結晶の晶出の有無、および晶出したAlＮ結晶が単結晶であるか、多結晶であるかの判定を行った。
【００４１】
それらの結果を表１に示す。表１のAlＮ晶出において、「あり」はSiＣ基板の表面全体にAlＮが晶出していることを、「一部あり」はSiＣ基板の表面の一部にAlＮが晶出していることを、「なし」はSiＣ基板の表面のどこにもAlＮが晶出していないことを、それぞれ示す。
【００４２】
【表１】
2005082439.tif 000003
【００４３】
表１の結果から、6H−SiＣ基板溶解の抑制にはSi濃度が高いほど効果があるが、Si濃度が高すぎるとAlＮの晶出が阻害される (AlＮが初晶で晶出しない) ことが分かる。Si濃度をCd／Caのモル比が0.13〜0.32の範囲となるようにすることによって、SiＣ基板の溶解を抑制し、かつAlＮが初晶として晶出するようになり、AlＮ単結晶の製造が可能となる。
【図面の簡単な説明】
【００４４】
【図１】実施例においてAlＮ単結晶の製造に用いた黒鉛ルツボを示す模式的断面図である。
【図２】実施例でAlＮの晶出に採用した温度パターンを示す。
【図３】1800Ｋ断面におけるCu−Al−Ｎ三元系合金の状態図である。
【図４】1800Ｋ断面におけるNi−Al−Ｎ三元系合金の状態図である。
【図５】図３中の直線ＰＱに沿った断面に対応する疑似二元系状態図である。
【図６】図４中の直線ＲＳに沿った断面に対応する疑似二元系状態図である。
【図７】Cr−Al二元系状態図である。
【図８】Alと同程度の窒化物生成エネルギを有する他の金属元素に関する窒化物生成エネルギを示すグラフである。
【符号の説明】
【００４５】
１：黒鉛坩堝、２：6H−SiＣ基板、３：黒鉛製円板、４：合金融液
【図１】
2005082439.tif 000004
【図２】
2005082439.tif 000005
【図３】
2005082439.tif 000006
【図４】
2005082439.tif 000007
【図５】
2005082439.tif 000008
【図６】
2005082439.tif 000009
【図７】
2005082439.tif 000010
【図８】
2005082439.tif 000011